(57)【特許請求の範囲】
【請求項１】
円筒形状を有する空気極と、
前記空気極の内表面に形成された固体電解質と、
前記固体電解質の内表面に形成された燃料極と、
前記燃料極の内側に挿入され、燃料ガスを供給する導電性チューブと、
前記導電性チューブと前記燃料極の間隙に備えられ、両者を電気的に接続するとともに、前記燃料ガスの改質反応を促進する触媒材料とを有し、
前記燃料極が、
前記導電性チューブの燃料ガス吹き出し口に近接する領域の気孔率を最小とし、該領域からの距離に従い気孔率を徐々に増加させていることを特徴とする固体電解質型燃料電池。
【請求項２】
円筒形状を有する空気極と、
前記空気極の内表面に形成された固体電解質と、
前記固体電解質の内表面に形成された燃料極と、
前記燃料極の内側に挿入され、燃料ガスを供給する導電性チューブと、
前記導電性チューブと前記燃料極の間隙に備えられ、両者を電気的に接続するとともに、前記燃料ガスの改質反応を促進する触媒材料とを有し、
前記燃料極が、
該燃料極内表面の水素ガス濃度が最大となる領域の気孔率を最小とし、該水素ガス濃度の減少に従いその気孔率を増加させていることを特徴とする固体電解質型燃料電池。
【請求項３】
前記燃料極が、
該燃料極内表面の水素ガス濃度が最大値ＣHmaxとなる領域に最小気孔率Ｖminを有し、
水素ガス濃度が１／２ＣHmaxとなる領域に、気孔率３０〜４０％を有することを特徴とする請求項２に記載の固体電解質型燃料電池。
【発明の詳細な説明】
【０００１】
【発明の属する技術分野】
本発明は、円筒形状を有する固体電解質型燃料電池に関し、特にインターコネクタを円筒外表面に有さない電池セル構造に関する。
【０００２】
【従来の技術】
燃料電池の基本構造は、電解質とその両側を挟む２つの電極より構成される。この２つの電極の一方を燃料極、他方を空気極と呼ぶ。燃料極には外部より水素ガス等の燃料ガスが供給され、空気極には外部より空気等の酸化ガスが供給される。燃料電池は、燃料ガスと酸化ガスから水を生成する電気化学的反応を電解質を介して行う過程で、直接電気エネルギーを外部に供給できる。
【０００３】
燃料電池は、用いる電解質の材料の種類によりいくつかの種別に分類される。固体電解質型燃料電池（ＳＯＦＣ：Solid  Oxide  Fuel  Cell）は、電解質としてイオン導電性を有する酸化物固体を用いたものである。この酸化物固体、即ち固体電解質が良好なイオン導電性を示すには、高温条件が必要で有るため、通常、ＳＯＦＣは８００℃〜１２００℃の温度条件で動作される。
【０００４】
また、ＳＯＦＣはその形状により、大きく平板型ＳＯＦＣと円筒型ＳＯＦＣに分けられる。円筒型ＳＯＦＣは、平板型に比較し、動作領域にシール部を有さないためシールに係る問題の発生が少ないとともに、そりや歪みの問題も生じにくいという利点を有する。
【０００５】
図２は、従来の円筒型ＳＯＦＣの単一セル本体の構造例を示す概略断面図である。同図に示すように、一般に、円筒形空気極１０１を支持管とし、その外周囲に固体電解質１０２と燃料極１０３が順次形成されている。また、外表面には、円筒長軸方向に平行な帯状領域に、空気極１０１とのみ電気的に接続されたインターコネクタ１０４が形成されている。
【０００６】
円筒形空気極１０１の内側には、空気もしくは酸化ガスが供給され、外部回路を介して運ばれる電子との作用で、酸素イオンが生成される。この酸素イオンは固体電解質１０２を介して燃料極１０３に運ばれ、ここで水素と反応し、副生成物である水とともに電子を生成する。電子は、外部回路に取り込まれ、発電に寄与する。
【０００７】
固体電解質１０２は、高い酸素イオン導電性が必要であるとともに、空気極１０１、燃料極１０３を介して一方の面は酸化雰囲気、他方の面は還元雰囲気に接触するため、８００℃〜１２００℃の動作温度における酸化還元両雰囲気で、化学的に安定なことが必要とされる。併せて、電子導電性を有さず、ガスを通さないように気密性にすぐれた材料であることも望まれる。一般に、このような要件を充たす材料として、安定化ジルコニア（ＹＳＺ）等が選択されている。
【０００８】
燃料極１０３及び空気極１０１は、高い電子導電性を示すことが必要である。また、隣接する固体電解質１０２と熱膨張率が近似していることが望まれる。
【０００９】
燃料極１０３は、水素ガスに曝されるので、高温還元雰囲気で化学的に安定であることが必要であり、空気極１０１は、空気に曝される為、高温酸化雰囲気で化学的に安定であることが必要である。
【００１０】
一般に、燃料極１０３としては、ニッケル（Ｎｉ）とＹＳＺのサーメット等、空気極１０１としては、ランタンコバルトネート（ＬａＣｏＯ3）やランタンマンガネート（ＬａＭｎＯ3）を母体としたペロブスカイト型酸化物等が選択されることが多い。
【００１１】
【発明が解決しようとする課題】
図２に示した従来の円筒型ＳＯＦＣ本体は、内側より空気極、固体電解質、燃料極が順に配置され、外表面の一部にインターコネクタ形成領域を備える構成であったが、これに代わるものとして、本願発明者等によりセル本体からインターコネクタを無くした円筒型ＳＯＦＣ（以下、インターコネクタレスＳＯＦＣと表す。）構造が提案されている。
【００１２】
図３は、このインターコネクタレスＳＯＦＣの単一セルの構造例を示す。同図に示すように、ここに示すインターコネクタレスＳＯＦＣは、図２に示す従来のＳＯＦＣとは逆に外側より支持体である円筒形の空気極１１４、固体電解質１１３、燃料極１１２の順に各層が配置されている。これらの層はほぼ均一な膜厚で形成されている。
【００１３】
燃料極１１２の内側、円筒中心部には燃料ガスを供給する導電性チューブ１１１が挿入されている。同図に示すように、円筒片側を封じた構造のセルでは、導電性チューブ１１１は、円筒の封じ部近くまで該チューブが挿入される。
【００１４】
導電性チューブ１１１と燃料極１１２との隙間には、導電性フェルト１１５、例えばＮｉフェルトが充填されており、燃料極１１２と導電性チューブ１１１とを電気的に接続している。よって、導電性チューブ１１１は、燃料ガスの供給管であるとともに、燃料極１１２の外部引き出し電極（リード）として用いることができる。また、この導電性フェルト１１５は燃料ガスから水素ガスを生成する改質反応の触媒ともなる材料である。
【００１５】
この構成によれば、セル外表面にインターコネクタを形成せず、空気極１１４の内表面には、固体電解質１１３、燃料極１１２の各層が完全に同心円状の連続膜として形成される。よって、インターコネクタ形成に必要となるマスキング工程が不要であるとともに、電池として有効な動作領域を広く確保できるメリットがある。また、構造体としても、置換材料の接合面が少なくなり、室温から作動温度領域で発生する応力も軽減できる。
【００１６】
通常、導電性チューブ１１１からは、改質反応により水素を生成可能な、例えばメタン（ＣＨ4）ガスや炭酸ガス（ＣＯ）等の種々の燃料ガスが少量のＨ2Ｏともに円筒内に供給される。導電性チューブ１１１は、電池反応領域の端縁部まで挿入されており、燃料ガスは該チューブから吹き出されるとすぐにセル封じ部の壁につき当たりそこではね返って、導電性フェルト１１５の間隙をくぐりながら、図中右側の円筒開口端の方へ戻っていく。この間に、導電性フェルト１１５を触媒とし、６５０℃〜１０５０℃で、水（Ｈ2Ｏ）との反応により、以下の改質反応が進行し、電池反応に必要な水素（Ｈ2）ガスが生成され、これが燃料極１１２に供給される。
【００１７】
【数１】
ＣＨ4 ＋Ｈ2Ｏ  →  ＣＯ  ＋３Ｈ2  −−（１）
【数２】
ＣＯ  ＋Ｈ2Ｏ  →  ＣＯ2 ＋  Ｈ2  −−（２）
なお、上記改質反応に必要な高温条件は、電池動作温度（８００℃〜１２００℃）がその条件を充たすとともに、改質反応に使用される水（Ｈ2Ｏ）は、燃料ガスと一緒に、或いは電池反応の副生成物として得られる水でまかなわれる。
【００１８】
しかし、上述する改質反応は、セル円筒部長軸方向で均一に進行するのではない。導電性チューブ１１１から燃料ガスが吹き出し、触媒であるＮｉフェルトに接触するとその近傍で、燃料ガスの大部分の改質反応が一度に起こってしまうからである。
【００１９】
即ち、電池反応に寄与できる水素ガスは、導電性チューブのガス吹き出し口近傍周辺において最も高い濃度を示し、吹き出し口から離れるほど電池反応により消費され、水素濃度は希薄となる傾向がある。
【００２０】
反応ガスの濃度は電池反応の進行度合いに直接影響を与えるため、上記水素ガス濃度が高い領域では電池反応が急激に進行し、水素ガスが希薄となる領域においては電池反応の進行が鈍ることとなる。
【００２１】
電池反応は発熱を伴う反応であるため、反応が局所的に進行すると、電池反応が盛んな領域と電池反応が殆ど進行していない領域との間に温度差△ｔが生じる。この温度差△ｔが大きいと、円筒セル内部に体積膨張率差に起因する熱ストレスが発生し、亀裂や層界面での剥離等を引き起こすことがある。
【００２２】
本発明は、上述する課題に鑑みてなされたものであり、インターコネクタレス円筒型ＳＯＦＣにおいて、電池反応領域における電池反応のより均一な発生を目的とする。
【００２３】
【課題を解決するための手段】
本発明の請求項１に記載の固体電解質型燃料電池の特徴は、円筒形状を有する空気極と、前記空気極の内表面に形成された固体電解質と、前記固体電解質の内表面に形成された燃料極と、前記燃料極の内側に挿入され、燃料ガスを供給する導電性チューブと、前記導電性チューブと前記燃料極の間隙に備えられ、両者を電気的に接続するとともに、前記燃料ガスの改質反応を促進する触媒材料とを有し、前記燃料極が、該燃料極内表面の水素ガス濃度が最大となる領域の気孔率を最小とし、該水素ガス濃度の減少に従いその気孔率を増加させていることである。
【００２４】
上記請求項１の発明の特徴によれば、燃料ガスが大量に改質される導電性チューブの燃料ガス吹き出し口近傍では、燃料極の気孔率が小さいため、燃料極内の空隙を通り固体電解質との界面に達する改質ガスが少なくなる。即ち水素ガスの透過率が実質的に低くなる。一方、燃料ガス吹き出し口より離れ、水素ガス濃度が薄い領域では、燃料極の気孔率が小さいため、水素ガスは固体電解質界面に達しやすくなる。この結果、燃料極表面における燃料ガス濃度の濃淡分布に関わらず、固体電解質と燃料極界面における水素濃度を均一化できる。この結果電池反応を場所によらず均一に進行させることができる。
【００２５】
本発明の請求項２に記載の固体電解質型燃料電池の特徴は、円筒形状を有する空気極と、前記空気極の内表面に形成された固体電解質と、前記固体電解質の内表面に形成された燃料極と、前記燃料極の内側に挿入され、燃料ガスを供給する導電性チューブと、前記導電性チューブと前記燃料極の間隙に備えられ、両者を電気的に接続するとともに、前記燃料ガスの改質反応を促進する触媒材料とを有し、前記燃料極が該燃料極内表面の水素ガス濃度が最大となる領域に気孔率最小の部分を有し、水素ガス濃度の減少に従いその気孔率を低減させていることである。
【００２６】
上記請求項２の発明の特徴によれば、燃料ガスの改質反応により生じる水素ガス濃度が最大となる領域では、燃料極の気孔率を最小としているため、燃料極内の空隙を通り固体電解質との界面に達そうとする水素ガスの透過率が実質的に低くなる。一方、改質反応により生じる水素ガス濃度が薄い領域では、燃料極の気孔率を高くしているため、水素ガスは固体電解質界面に達しやすくなる。この結果、燃料極表面における水素ガス濃度の濃淡分布に関わらず、固体電解質と燃料極界面における水素濃度を場所によらず均一化でき、電池反応を場所によらず均一に進行させることができる。
【００２７】
なお、請求項２の特徴を有する固体電解質型燃料電池において、請求項３に記載するように、前記燃料極が、該燃料極内表面の水素ガス濃度が最大値ＣHmaxとなる領域に、最小気孔率Ｖminを有し、水素ガス濃度が１／２ＣHmaxとなる領域に、気孔率３０〜４０％を有するようにすれば、より確実に固体電解質と燃料極界面における水素濃度の均一化を図ることができる。
【００２８】
【発明の実施の形態】
以下、図面を参照し、本発明の実施の形態について説明する。
【００２９】
図１は、本発明の実施の形態に係る円筒型インターコネクタレスＳＯＦＣの単一セル構成を示すセル断面図である。図中上側にセル長軸方向に平行な断面を、図中下側にセル長軸方向に対し垂直な断面をそれぞれ示している。
【００３０】
ここでは、片側の円筒端部を封じた形状のＳＯＦＣの例を示している。本実施の形態においても、電池反応領域においては、ほぼ従来のインターコネクタレスＳＯＦＣと同様な構成を採用している。即ち、空気極１４を支持円筒体とし、空気極１４の内表面全面に固体電解質１３の層が形成されており、さらに固体電解質１３の内表面全面に燃料極１２の層が形成されている。
【００３１】
燃料極１２の内側の空洞部中心には、燃料ガスを供給するための導電性チューブ１１が円筒封じ部近傍まで挿入されている。この導電性チューブ１１と燃料極１２の間隙には、改質反応の触媒となる導電性フェルト１５、例えばＮｉフェルトが充填され、燃料極１２と導電性チューブ１１とを電気的に接続している。このため、導電性チューブ１１は、燃料ガスの供給管であるとともに、燃料極１２の引き出し電極（リード）としての機能を兼ね備えている。
【００３２】
本実施の形態における円筒型インターコネクタレスＳＯＦＣが従来のそれと大きく異なる点は、燃料極の気孔率を円筒セルの奥に進む程低減させている点である。即ち、燃料ガスを供給する導電性チューブ１１のガス吹き出し口近傍の燃料極１２の気孔率を最小とし、セルの円筒開口部側に進む程気孔率上げていることである。
【００３３】
本実施の形態における円筒型インターコネクタレスＳＯＦＣの場合も導電性チューブ１１は、電池反応領域の端縁部まで挿入されており、燃料ガスは該チューブ先端の吹き出し口から吹き出されるとすぐにセル封じ部の壁に当たりそこではね返って、導電性フェルト１５の間隙をくぐりながら、図中右側の円筒開口端の方へ戻っていく。
【００３４】
導電性フェルト１５であるＮｉフェルトは、燃料ガス改質反応の触媒でもあるため、導電性チューブ１１の先端開口より吹き出した燃料ガスは、Ｎｉフェルトに触れると（１）式または（２）式に示す改質反応を起こし、電池反応に寄与する水素（Ｈ2）ガスを生成する。
【００３５】
燃料ガス吹き出し口の近傍で改質反応が最も活発に起こるため、改質反応により生成する水素ガス濃度は、その領域で最も高くなり、そこから離れるにつれ改質反応の減少と電池反応による水素ガスの消費のため徐々に希薄となる。
【００３６】
一方、固体電解質１３を介して燃料極１２と空気極１４との間では、以下の電池反応が進行する。
【００３７】
【数３】
燃料極側： Ｈ2 ＋ Ｏ2- → Ｈ2Ｏ ＋ ２ｅ −−（３）
【数４】
空気極側： 1/2Ｏ2  ＋ ２ｅ  →  Ｏ2-    −−（４）
この電池反応は反応ガス濃度に依存するため、上記（３）式の反応が燃料極内表面の水素ガス濃度に依存するとすれば、場所により電池反応速度に大幅な差が生じることとなる。
【００３８】
しかし、上述の電池反応は、固体電解質１３と燃料極１２もしくは空気極１４の界面で主に進行するものであるため、電池反応に直接影響を与えるのは、燃料極内１２表面の水素ガス濃度ではなく、固体電解質１３と燃料極１２との界面における水素ガス濃度である。
【００３９】
本願の実施の形態に係るセルでは、燃料ガスが大量に改質される導電性チューブの燃料ガス吹き出し口付近の燃料極１２の気孔率を最小値Ｖminとし、これより離れる程、燃料極１２の気孔率を徐々に増加させている。即ち、燃料極１２内表面での改質反応により生成される水素ガス濃度に応じ、水素ガスが最大値ＣHmaxとなる領域の燃料極１２の気孔率を最小Ｖminとし、水素ガス濃度の減少に伴い各領域の気孔率を増加させている。
【００４０】
なお、燃料極内表面の水素ガス濃度が１／２・ＣHmaxとなる領域での気孔率を３０〜４０％とするのが好ましい。
【００４１】
燃料極１２の内表面に接する水素ガスが燃料極１２を通過して固体電解質１３界面に達する水素ガスの透過率は、膜厚が同じ場合、水素ガスの拡散係数、濃度勾配、および燃料極の気孔率等に依存する。
【００４２】
この構成によれば、燃料極内表面の水素ガス濃度が高い領域では燃料極１２の気孔率を低くしているので水素ガスの透過率が減少する。水素ガスの固体電解質界面への到達量が下がり、電池反応に直接寄与する実質的な水素ガス量が減少するため電池反応の進行が抑制される。電池反応の抑制に伴いここでの水素ガス消費量が減少するため、燃料極内表面での水素ガスの濃淡はやや緩和される。
【００４３】
逆に燃料極内表面の水素ガス濃度が低い領域では、燃料極１２の気孔率を高くしているため水素ガスの透過率が上昇し、固体電解質１３界面への到達量が増える。また、燃料極内表面の水素ガス濃度が高い領域においての電池反応が抑制されるため、水素ガスの消費も低減し、その分燃料極表面の水素ガス濃度が幾分増える。これらの影響により電池反応は促進される。
【００４４】
その結果、燃料極１２と固体電解質１３との界面での水素ガス濃度が均一化され、電池反応領域内で場所によらずむらなく均一に電池反応を進行させることができる。即ち、電池反応領域の全域でむらなく均一な発電を行うことができ、セルの発電効率は上昇する。
【００４５】
電池反応は発熱反応であるため、均一な電池反応を進行できれば、セル内でほぼ均一な温度分布を得ることができ、場所による温度差に起因するセルの破壊を阻止できる。
【００４６】
次に、本実施の形態におけるインターコネクタレスＳＯＦＣの作製方法について簡単に説明する。基本的な作製工程は、従来のインターコネクタレスＳＯＦＣの作製工程とかわらない。
【００４７】
まず、支持管となる片側封じタイプの円筒形空気極１４を作製する。即ち、平均粒径３〜１０μｍのペロブスカイト型の結晶構造を有するランタンストロンチウムマンガネート（ＬａＳｒＭｎＯ3）粉末に、水を２０ｗｔ％、メチルセルロース等のバインダーを１０ｗｔ％となるように混合し、全体を良く混練して粘土状にした後、これを押し出し成型法を用いて所定形状に加工する。
【００４８】
さらにこれを乾燥後、大気雰囲気中、１３００℃〜１５００℃で約５時間焼成し、多孔質焼結体を形成する。焼結後の空気極１４は、例えば外径約２１ｍｍΦ、内径約１７ｍｍΦ、長さ約５００ｍｍ〜９００ｍｍの片側を封じた円筒となる。
【００４９】
次に、空気極の内壁に固体電解質１３の層を形成する。例えば、スラリーコーティング法を用いる場合は、まず粒径０．１μｍ〜１．０μｍのＹＳＺ粉末をエタノール等の希釈材に、その混合割合が約１０ｗｔ％〜４０ｗｔ％となるように混合し、約１、０００ｍＰａＳ〜２、０００、０００ｍＰａＳの粘度を有するスラリーを作製する。
【００５０】
例えば、空気極１４の円筒内に出し入れできるようなチューブ状のスラリー供給管を用いて、上述のスラリーを空気極１４の内周表面全域に塗布する。このとき、厚みができるだけ均一となるようにスラリー供給部を一定速度で回転移動させたり、塗布直後にスクリュー状のゴム製スクレーパを用いて、膜厚を調整することが好ましい。こうして塗布後の固体電解質１３の膜厚を約１００μｍ〜１５０μｍとする。さらに塗布後、約１０００℃〜１６００℃で、約１〜１０時間焼成し、緻密な固体電解質１３の層を形成する。
【００５１】
次に、固体電解質１３の内表面に燃料極１２を形成する。この燃料極１２も、上述する固体電解質１３と同様にスラリーコーティング法で形成することができる。燃料極用スラリーとしては、ニッケル（Ｎｉ）粉末、コバルト（Ｃｏ）粉末、酸化ニッケル（ＮｉＯ）粉末、酸化コバルト（ＣｏＯ）粉末あるいはジルコニアサーメット粉末とＹＳＺ粉末とを６０ｗｔ％対４０ｗｔ％の割合で混合して混合粉末を作製する。さらにこの混合粉末とセルロース系バインダとを５０ｗｔ％対５０ｗｔ％で混合し、約１、０００ｍＰａＳ〜２、０００、０００ｍＰａＳの粘度を有するスラリーとする。
【００５２】
チューブ状のスラリー供給管を用いて、供給管先端部の供給部よりスラリーを流しながら、当該供給部を回転移動させ、固体電解質１３内表面上の電池反応領域に上述のスラリーを膜厚約１５０μｍ〜３００μｍとなるように塗布する。
【００５３】
その後、１０００℃〜１４００℃で、約１時間〜１０時間焼成を行うが、このときセル上の各領域の焼成温度を段階的に傾斜させることにより、各領域の気孔率を変化させることができる。例えば、セル封じ部近傍の燃料極は約１３００℃で焼成し、セル開口側の燃料極端部では約１１００℃で焼成させる。このような方法で、セル封じ部近傍の燃料極の気孔率を約１０％、セル開口側の燃料極端部の気孔率を約４０％とすることができる。
【００５４】
燃料極の気孔率の調整は、スラリーを形成する際に混合させる各セラミックス粉末材料の粒径を調整することによっても可能である。例えば、平均粒径を５μｍに調整した酸化ニッケル（ＮｉＯ）とＹＳＺの混合粉末よりなるスラリーと、平均粒径を１５μｍに調整したＮｉＯとＹＳＺの混合粉末よりなるスラリーを用意し、この２種のスラリーの混合比を調整することで所望の気孔率を有する燃料極を形成する。具体的には、セル封じ部近傍では、ほぼ１００％平均粒径５μｍの上記スラリーを使用し、セル開口側に近づく程平均粒径１５μｍのスラリーの混合比率を上げていき、セル開口端部では、ほぼ１００％平均粒径１５μｍのスラリーを使用する。この結果、開口端部では燃料極の気孔率は約３５％にできる。
【００５５】
あとは、図１に示すように、Ｎｉ等の導電性フェルト１５を導電性チューブ周囲に配し、導電性チューブ１１とともに挿入することにより円筒形状のインターコネクタレスＳＯＦＣを完成できる。
【００５６】
なお、セルの形状は円筒片側を封じたもののみならず、両側を開放端としたものであってもよい。また、導電性チューブの燃料ガス吹き出し口は必ずしも先端一箇所に有する必要はなく、チューブ側面等に複数箇所有してもよい。いずれも場合も、燃料極内表面の水素ガス濃度が最大となる領域で当該燃料極の膜厚も最大とし、水素ガスの濃淡に応じて各領域の膜厚を定めるとよい。この他、本発明は、上述する実施の形態の条件には限定されない。
【００５７】
【発明の効果】
以上に説明したように、本発明の固体電解質型燃料電池の特徴は、円筒形状を有するインターコネクタレスＳＯＦＣにおいて、燃料極が、前記導電性チューブの燃料ガス吹き出し口に近接する領域の気孔率を最小とし、該領域からの距離に従いその厚みを薄くしていることである。
【００５８】
燃料ガスが大量に改質され、水素ガス濃度が高い吹き出し口近傍では、燃料極の気孔率が小さいため、燃料極を通り固体電解質との界面に達する水素ガスの到達度を実質的に低くし、電池反応が抑制される。一方、燃料ガス吹き出し口より離れ、水素ガス濃度が薄い領域では、燃料極の気孔率を上げ、水素ガスを固体電解質界面に達しやすくすることで、電池反応に直接的に寄与する水素濃度が上がり、電池反が促進される。
【００５９】
燃料極表面における水素ガス濃度の濃淡分布に関わらず、電池反応領域のほぼ全域で均一な電池反応を進行させ、効率の良い発電を行うことができる。また電池反応は発熱を伴うため、円筒セル長軸方向の温度分布を均一化することが可能となり、温度差に起因する熱応力の発生を抑制し、支持体へのひびや層間剥離の発生を阻止でき、電池寿命を延ばすことが可能となる。
【図面の簡単な説明】
【図１】本発明の実施の形態における円筒型ＳＯＦＣの装置断面図である。
【図２】従来の円筒型ＳＯＦＣの単一セル構造を示す装置斜視図である。
【図３】従来の円筒型インターコネクタレスＳＯＦＣの単一セル構造を示す装置断面図である。
【符号の説明】
１１・・・導電性チューブ
１２・・・燃料極
１３・・・固体電解質
１４・・・空気極
１５・・・導電性フェルト
【図１】
0004011771.tif 000002
【図２】
0004011771.tif 000003
【図３】
0004011771.tif 000004